(57)【特許請求の範囲】
【請求項１】
式（１）、又は式（２）で表されることを特徴とするモリブデンポルフィセン錯体。
【化１】
0005196463.tif 000011
｛式中、Ｒ1、Ｒ2、Ｒ3、Ｒ4、Ｒ5、Ｒ6、Ｒ7、Ｒ8、Ｒ9、Ｒ10、Ｒ11、及びＲ12は、それぞれ独立に、水素原子、ハロゲン原子、ニトロ基、シアノ基、スルホン酸基、炭素数１〜１０のアルキル基〔このアルキル基はハロゲン原子、ヒドロキシル基、カルボキシル基、炭素数１〜３のアルコキシ基、フェニル基（このフェニル基はハロゲン原子、炭素数１〜３のアルコキシ基、又は炭素数１〜１０のアルキル基で任意に置換されていてもよい。）で任意に置換されていてもよい。〕、炭素数３〜６のシクロアルキル基、炭素数１〜６のアルコキシ基、フェニル基〔このフェニル基はハロゲン原子、炭素数１〜３のアルコキシ基、又は炭素数１〜１０のアルキル基で任意に置換されていてもよい。〕を表し、Ｒ13は、ハロゲン原子、ニトロ基、又はシアノ基を表す。｝
【請求項２】
前記式（１）又は（２）において、前記Ｒ1、Ｒ2、Ｒ3、Ｒ4、Ｒ7、Ｒ8、Ｒ9、及びＲ10が、それぞれ独立に、水素原子、塩素原子、臭素原子、シアノ基、スルホン酸基、メチル基、エチル基、ノルマルプロピル基、イソプロピル基、ノルマルブチル基、イソブチル基、セカンダリーブチル基、ターシャリーブチル基、トリフルオロメチル基、ヒドロキシメチル基、ヒドロキシエチル基、カルボキシメチル基、メトキシ基、エトキシ基、ノルマルプロポキシ基、イソプロポキシ基、フェニル基、ペンタフルオロフェニル基、アニソール基、又はトリル基を表し、前記Ｒ5、Ｒ6、Ｒ11、及びＲ12が、それぞれ独立に、水素原子、塩素原子、臭素原子、メチル基、エチル基、又はノルマルプロピル基を表し、前記Ｒ13が、塩素原子を表す請求項１記載のモリブデンポルフィセン錯体。
【請求項３】
前記式（１）又は（２）において、前記Ｒ1、Ｒ2、Ｒ3、Ｒ4、Ｒ7、Ｒ8、Ｒ9、及びＲ10が、それぞれ独立に、水素原子、塩素原子、臭素原子、シアノ基、スルホン酸基、メチル基、エチル基、ノルマルプロピル基、トリフルオロメチル基、ヒドロキシメチル基、カルボキシメチル基、メトキシ基、フェニル基、又はペンタフルオロフェニル基を表し、前記Ｒ5、Ｒ6、Ｒ11、及びＲ12が、水素原子を表す請求項２記載のモリブデンポルフィセン錯体。
【請求項４】
前記式（１）又は（２）において、前記Ｒ1、Ｒ2、Ｒ3、Ｒ4、Ｒ7、Ｒ8、Ｒ9、及びＲ10は、それぞれ独立に、水素原子、エチル基、フェニル基、又はペンタフルオロフェニル基を表す請求項３記載のモリブデンポルフィセン錯体。
【請求項５】
請求項１〜４のいずれか１項記載のモリブデンポルフィセン錯体を含む酸化触媒。
【請求項６】
式（１）の錯体への光照射による式（２）の錯体へのＭｏ種の還元反応を利用したモリブデンポルフィセン錯体を含む酸化触媒の活性化方法。
【化２】
0005196463.tif 000012
｛式中、Ｒ1、Ｒ2、Ｒ3、Ｒ4、Ｒ5、Ｒ6、Ｒ7、Ｒ8、Ｒ9、Ｒ10、Ｒ11、及びＲ12は、それぞれ独立に、水素原子、ハロゲン原子、ニトロ基、シアノ基、スルホン酸基、炭素数１〜１０のアルキル基〔このアルキル基はハロゲン原子、ヒドロキシル基、カルボキシル基、炭素数１〜３のアルコキシ基、フェニル基（このフェニル基はハロゲン原子、炭素数１〜３のアルコキシ基、又は炭素数１〜１０のアルキル基で任意に置換されていてもよい。）で任意に置換されていてもよい。〕、炭素数３〜６のシクロアルキル基、炭素数１〜６のアルコキシ基、フェニル基〔このフェニル基はハロゲン原子、炭素数１〜３のアルコキシ基、又は炭素数１〜１０のアルキル基で任意に置換されていてもよい。〕を表し、Ｒ13は、ハロゲン原子、ニトロ基、又はシアノ基を表す。｝
【発明の詳細な説明】
【技術分野】
【０００１】
本発明は、モリブデンポルフィセン錯体及びこのモリブデンポルフィセン錯体を含む酸化触媒に関する。
【背景技術】
【０００２】
ポルフィリンの金属錯体は、ヘムタンパク質の構成要素として生体内で重要な作用を担うとともに、ポルフィリン核に種々の置換基を有する誘導体が比較的容易に合成できるので、生化学における反応過程の追及や有機合成化学の触媒などとして広く利用されている。
ポルフィリンの構造異性体であるポルフィセンは、１９８６年ドイツのＥ．Ｖｏｇｅｌらによって合成された人工的な環状テトラピロール化合物であり、この化合物は、ポルフィリン金属錯体と比べて、その中心金属が強いルイス酸性と反応活性種に対する耐久性とを示すことから良好な触媒として期待されている。
【０００３】
また、ポルフィセンは、ポルフィリンに比べてより長波長側に強い光吸収帯を持つことから、可視光の有効利用という観点で様々な研究がなされており、特に光情報記録媒体として報告がされている（特許文献１、特許文献２、特許文献３、及び特許文献４参照。）。
しかし、これらは中心金属が２〜４価のもののみを用いたものであり、高い酸化状態を利用した反応触媒としての応用は期待できない。
本発明者らは、中心金属としてＦｅ（ＩＩＩ）を有するポルフィセン錯体を合成し（特許文献５参照。）、この錯体が酸素と高い親和性を有することから酸素センサへ応用できることを報告している（特許文献６参照。）。
また、モリブデンポルフィリン錯体を酸化触媒として応用した報告がなされているが、触媒活性は充分ではない（特許文献７、及び特許文献８参照。）。
【０００４】
【特許文献１】特開２００１−０３９０３２号公報（特許請求の範囲）
【特許文献２】特開２００１−１８０１１７号公報（特許請求の範囲）
【特許文献３】特開２００２−１１４９２３号公報（特許請求の範囲）
【特許文献４】特開２００２−１３７５４７号公報（特許請求の範囲）
【特許文献５】特開２００３−０５５３８０号公報（特許請求の範囲）
【特許文献６】特開２００３−３４４３８２号公報（特許請求の範囲）
【特許文献７】特開昭６２−１１４９８０号公報（特許請求の範囲）
【特許文献８】特開昭６４−０３４９７５号公報（特許請求の範囲）
【発明の開示】
【発明が解決しようとする課題】
【０００５】
本発明は、このような事情に鑑みてなされたものであり、モリブデン（ＩＶ又はＶ）を中心金属とし、高活性な酸化触媒として機能し得る新規ポルフィセン錯体を提供することを目的とする。
【課題を解決するための手段】
【０００６】
本発明者らは、上記目的を達成するために鋭意検討を重ねた結果、下記式で表されるモリブデンポルフィセン錯体が光照射により速やかにＭｏV種からＭｏIV種へ還元され、この反応が種々の酸化反応の触媒として応用できることを見出し、本発明を完成した。
【０００７】
すなわち、本発明は、
１．  式（１）、又は式（２）で表されることを特徴とするモリブデンポルフィセン錯体、
【化１】
0005196463.tif 000002
｛式中、Ｒ1、Ｒ2、Ｒ3、Ｒ4、Ｒ5、Ｒ6、Ｒ7、Ｒ8、Ｒ9、Ｒ10、Ｒ11、及びＲ12は、それぞれ独立に、水素原子、ハロゲン原子、ニトロ基、シアノ基、スルホン酸基、炭素数１〜１０のアルキル基〔このアルキル基はハロゲン原子、ヒドロキシル基、カルボキシル基、炭素数１〜３のアルコキシ基、フェニル基（このフェニル基はハロゲン原子、炭素数１〜３のアルコキシ基、又は炭素数１〜１０のアルキル基で任意に置換されていてもよい。）で任意に置換されていてもよい。〕、炭素数３〜６のシクロアルキル基、炭素数１〜６のアルコキシ基、フェニル基〔このフェニル基はハロゲン原子、炭素数１〜３のアルコキシ基、又は炭素数１〜１０のアルキル基で任意に置換されていてもよい。〕を表し、Ｒ13は、ハロゲン原子、ニトロ基、又はシアノ基を表す。｝
２．  前記式（１）又は（２）において、前記Ｒ1、Ｒ2、Ｒ3、Ｒ4、Ｒ7、Ｒ8、Ｒ9、及びＲ10が、それぞれ独立に、水素原子、塩素原子、臭素原子、シアノ基、スルホン酸基、メチル基、エチル基、ノルマルプロピル基、イソプロピル基、ノルマルブチル基、イソブチル基、セカンダリーブチル基、ターシャリーブチル基、トリフルオロメチル基、ヒドロキシメチル基、ヒドロキシエチル基、カルボキシメチル基、メトキシ基、エトキシ基、ノルマルプロポキシ基、イソプロポキシ基、フェニル基、ペンタフルオロフェニル基、アニソール基、又はトリル基を表し、前記Ｒ5、Ｒ6、Ｒ11、及びＲ12が、それぞれ独立に、水素原子、塩素原子、臭素原子、メチル基、エチル基、又はノルマルプロピル基を表し、前記Ｒ13が、塩素原子を表す１のモリブデンポルフィセン錯体、
３．  前記式（１）又は（２）において、前記Ｒ1、Ｒ2、Ｒ3、Ｒ4、Ｒ7、Ｒ8、Ｒ9、及びＲ10が、それぞれ独立に、水素原子、塩素原子、臭素原子、シアノ基、スルホン酸基、メチル基、エチル基、ノルマルプロピル基、トリフルオロメチル基、ヒドロキシメチル基、カルボキシメチル基、メトキシ基、フェニル基、又はペンタフルオロフェニル基を表し、前記Ｒ5、Ｒ6、Ｒ11、及びＲ12が、水素原子を表す２のモリブデンポルフィセン錯体、
４．  前記式（１）又は（２）において、前記Ｒ1、Ｒ2、Ｒ3、Ｒ4、Ｒ7、Ｒ8、Ｒ9、及びＲ10は、それぞれ独立に、水素原子、エチル基、フェニル基、又はペンタフルオロフェニル基を表す３のモリブデンポルフィセン錯体、
５．  １〜４のいずれかのモリブデンポルフィセン錯体を含む酸化触媒、
６．  式（１）の錯体への光照射による式（２）の錯体へのＭｏ種の還元反応を利用したモリブデンポルフィセン錯体を含む酸化触媒の活性化方法
【化２】
0005196463.tif 000003
｛式中、Ｒ1、Ｒ2、Ｒ3、Ｒ4、Ｒ5、Ｒ6、Ｒ7、Ｒ8、Ｒ9、Ｒ10、Ｒ11、及びＲ12は、それぞれ独立に、水素原子、ハロゲン原子、ニトロ基、シアノ基、スルホン酸基、炭素数１〜１０のアルキル基〔このアルキル基はハロゲン原子、ヒドロキシル基、カルボキシル基、炭素数１〜３のアルコキシ基、フェニル基（このフェニル基はハロゲン原子、炭素数１〜３のアルコキシ基、又は炭素数１〜１０のアルキル基で任意に置換されていてもよい。）で任意に置換されていてもよい。〕、炭素数３〜６のシクロアルキル基、炭素数１〜６のアルコキシ基、フェニル基〔このフェニル基はハロゲン原子、炭素数１〜３のアルコキシ基、又は炭素数１〜１０のアルキル基で任意に置換されていてもよい。〕を表し、Ｒ13は、ハロゲン原子、ニトロ基、又はシアノ基を表す。｝
を提供する。
【発明の効果】
【０００８】
本発明によれば、酸化触媒として応用できるモリブデンポルフィセン錯体を提供できる。本発明のモリブデン(Ｖ)ポルフィセン錯体は、下記スキームに示されるように、可視光照射により軸配位が開裂することでモリブデン(ＩＶ)ポルフィセン錯体に還元される。ポルフィセン錯体は可視光領域に強い吸収を持つため、相当するポルフィリン錯体より反応効率が高い。
このモリブデン（ＩＶ）ポルフィセン錯体は空気中で容易に酸化され、モリブデン（Ｖ）ポルフィセン錯体にもどる。その際酸素と反応し酸素を活性化する。オレフィン類などの有機物を混在させれば、空中酸素による酸素化反応触媒として応用できる。
【０００９】
【化３】
0005196463.tif 000004
【発明を実施するための最良の形態】
【００１０】
以下、本発明についてさらに詳しく説明する。
まず、式（１）、又は（２）の各置換基を具体的に説明する。
式（１）、又は（２）で表される化合物の置換基Ｒ1、Ｒ2、Ｒ3、Ｒ4、Ｒ5、Ｒ6、Ｒ7、Ｒ8、Ｒ9、Ｒ10、Ｒ11、及びＲ12は、それぞれ独立に、水素原子、ハロゲン原子、ニトロ基、シアノ基、スルホン酸基、炭素数１〜１０のアルキル基〔このアルキル基はハロゲン原子、ヒドロキシル基、カルボキシル基、炭素数１〜３のアルコキシ基、フェニル基（このフェニル基はハロゲン原子、炭素数１〜３のアルコキシ基、又は炭素数１〜１０のアルキル基で任意に置換されていてもよい。）で任意に置換されていてもよい。〕、炭素数３〜６のシクロアルキル基、炭素数１〜６のアルコキシ基、フェニル基〔該フェニル基はハロゲン原子、炭素数１〜３のアルコキシ基、又は炭素数１〜１０のアルキル基で任意に置換されていてもよい。〕を表す。
【００１１】
具体的には、ハロゲン原子としては、フッ素原子、塩素原子、臭素原子及びヨウ素原子が挙げられる。
上記各置換基で任意に置換されていてもよい炭素数１〜１０のアルキル基としては、メチル基、エチル基、プロピル基、イソプロピル基、ノルマルブチル基、イソブチル基、セカンダリーブチル基、ターシャリーブチル基、ノルマルペンチル基、アミル基、イソアミル基、ターシャリーアミル基、ネオペンチル基、ノルマルヘキシル基、ヘプチル基、オクチル基、ノニル基、デシル基、トリフルオロメチル基、２，２，２−トリフルオロエチル基、１，１，２，２，２−ペンタフルオロエチル基、２，２，３，３，３−ペンタフルオロプロピル基、ヒドロキシメチル基、ヒドロキシエチル基、カルボキシルメチル基、カルボキシルエチル基、メトキシエチル基、ベンジル基、ｐ−フルオロベンジル基、ｐ−メトキシベンジル基、ｐ−メチルベンジル基、フェニルエチル基等が挙げられる。
【００１２】
好ましいＲ1、Ｒ2、Ｒ3、Ｒ4、Ｒ7、Ｒ8、Ｒ9、及びＲ10としては、水素原子、塩素原子、臭素原子、シアノ基、スルホン酸基、メチル基、エチル基、ノルマルプロピル基、イソプロピル基、ノルマルブチル基、イソブチル基、セカンダリーブチル基、ターシャリーブチル基、トリフルオロメチル基、ヒドロキシメチル基、ヒドロキシエチル基、カルボキシメチル基、メトキシ基、エトキシ基、ノルマルプロポキシ基、イソプロポキシ基、フェニル基、ペンタフルオロフェニル基、アニソール基、又はトリル基が挙げられ、より好ましくは、水素原子、塩素原子、臭素原子、シアノ基、スルホン酸基、メチル基、エチル基、ノルマルプロピル基、トリフルオロメチル基、ヒドロキシメチル基、カルボキシメチル基、メトキシ基、フェニル基、又はペンタフルオロフェニル基が挙げられ、さらに好ましくは、水素原子、エチル基、フェニル基、又はペンタフルオロフェニル基が挙げられる。
好ましいＲ5、Ｒ6、Ｒ11、及びＲ12としては、水素原子、塩素原子、臭素原子、メチル基、エチル基、又はノルマルプロピル基が挙げられ、より好ましくは、水素原子、エチル基、フェニル基、又はペンタフルオロフェニル基が挙げられる。
式（１）で表される化合物の置換基Ｒ13としては、ハロゲン原子（フッ素原子、塩素原子、臭素原子及びヨウ素原子）、ニトロ基、又はシアノ基が挙げられ、好ましくは、塩素原子が挙げられる。
【００１３】
次に、モリブデンポルフィセン錯体の製造法について説明する。
本発明のポルフィセン配位子は、例えば、Angew. Chem. Int. Ed. Engl., 32, 1600-1604 (1993)、Angew. Chem. Int. Ed. Engl., 26, 928-931 (1987)、J. Phys. Chem.,98,11885-11891 (1994)等に記載の方法に準じて合成できる。代表的には、以下のような反応にて製造することができる。
式（３）で示されるポルフィセンは、下式（４）及び／又は式（５）で示される化合物を無水テトラヒドロフラン等のエーテル系溶媒中、亜鉛、塩化銅（Ｉ）等の金属及び／又は金属塩、ピリジン等のアミン化合物、四塩化チタンから発生させた低原子価チタン又は三塩化チタン等のチタン化合物等を必要に応じて用いて反応させることにより得られる。
次に、式（３）で示されるポルフィセンに、ハロゲン化モリブデン(Ｖ)又はモリブデンカルボニル化合物を用い、デカリンのような高沸点溶媒中で反応させ、モリブデンポルフィセン錯体を得ることができる。さらに、必要に応じて陰イオン交換樹脂により目的のカウンターイオンまたは軸配位子へ交換することで、式（１）の化合物を得ることができる。
【００１４】
【化４】
0005196463.tif 000005
（式中、Ｒ1、Ｒ2、Ｒ3、Ｒ4、Ｒ5、Ｒ6、Ｒ7、Ｒ8、Ｒ9、Ｒ10、Ｒ11、及びＲ12は、上記と同じ。）
【実施例】
【００１５】
以下、実施例及び比較例を挙げて、本発明をより具体的に説明するが、本発明は下記の実施例に限定されるものではない。なお、下記において、ＥＳＲ測定、Ｘ線結晶構造解析、電子スペクトル（ＵＳ−ｖｉｓ）、ＧＣ−ＭＳは下記の装置によりそれぞれ測定した。
［１］ＥＳＲ
ＪＥＳ−ＭＥ−３型  Ｘバンド分光光度計（日本電子（株）製）
［２］Ｘ線結晶構造解析
ＳＭＡＲＴ  ＡＰＥＸ  単結晶Ｘ線結晶構造解析装置（Ｂｒｕｋｅｒ  ＡＸＳ社製）
［３］電子スペクトル（ＵＶ−Ｖｉｓ）
Ｕ−３０００型紫外可視分光光度計（（株）日立製作所製）
［４］ＧＣ−ＭＳ
ＧＣＭＳ−ＱＰ５０５０ＡＨガスクロマトグラフ質量分析計（（株）島津製作所製）
【００１６】
［実施例１］モリブデンポルフィセン錯体の製造
【化５】
0005196463.tif 000006
【００１７】
ポルフィセン〔Ｈ2（ＯＥＰｃ）〕１９．８ｍｇ（３．７×１０-5ｍｏｌ）、ＭｏＣｌ5２００ｍｇ（７．３２×１０-4ｍｏｌ）、酢酸ナトリウム３００ｍｇ（３．６６×１０-3ｍｏｌ）、および乾燥デカリン２６ｍＬの混合物を、窒素雰囲気下、１９０〜２００℃で１時間還流した。その後、好気下、室温で１時間攪拌した。この反応溶液を濾過し、得られた深緑色の固体をデカリンで洗浄して不純物を取り除いた。得られた固体を塩化メチレンに溶解して目的成分のみを得た。この溶液を乾固し、再結晶した（塩化メチレン：シクロヘキサン＝２：１）。これにより、深緑色の結晶を得た。得られた錯体は、カウンターアニオンとして［（Ｍｏ6Ｏ19）2-］を二分子でパッキングした構造をしていたので、これをＣｌ-型の陰イオン交換樹脂を用いてイオン交換を行った。展開溶媒にメタノールを用いて、深緑色の溶液を得た。この溶液を乾固し、再結晶を行った（塩化メチレン：デカリン＝１：２）。モリブデン（Ｖ）ポルフィセン錯体の針状結晶を収量６．０６ｍｇ（収率２４％）で得た。融点は、２２０−２３０℃（分解点）であった。
得られた針状結晶について、元素分析、ＥＳＲ測定、Ｘ線結晶構造解析を行った結果を以下に示す。
【００１８】
［１］元素分析
Ｃ36Ｈ44ＣｌＭｏＮ4Ｏ・ＣＨ2Ｃｌ2として計算した。
計算値：Ｃ  ５８．０８，Ｈ  ６．０６，Ｎ７．３２
測定値：Ｃ  ５７．８８，Ｈ  ６．０７，Ｎ６．９６
［２］ＥＳＲ測定
（４ｄ）1電子配置の常磁性種であるモリブデン（Ｖ）ポルフィセン錯体からは、図１のようなＥＳＲスペクトルが得られた。これは、Ｍｏ核スピンＩ＝０の92Ｍｏ，94Ｍｏ，96Ｍｏ，98Ｍｏ，100ＭｏとＩ＝５／２の95Ｍｏ，97Ｍｏの７種の安定同位体が存在するため、存在比の大きなＩ＝０の種に基づく強い吸収線と、その両端にＩ＝５／２の種に基づく６本の吸収線による分裂である。さらにＩ＝０のＭｏ核に基づく吸収線は、４つの窒素原子（Ｉ＝１）により９本に分裂する。このことからも、Ｍｏが中心金属として取り込まれ、４つの窒素原子に配位していることが確認できた。
［３］Ｘ線結晶構造解析
図２のＸ線結晶構造解析からは、第５配位子に酸素原子、第６配位子にＣｌが配位した構造が得られていることがわかる。さらに、図３からは、錯形成することでポルフィセン環の歪みが解消され平面となっており、配位サイトであるＮ４平面も縦に大きく広がっていることがわかる。
【００１９】
［実施例２］モリブデン（Ｖ）ポルフィセン錯体の光還元反応
【化６】
0005196463.tif 000007
【００２０】
実施例１で合成したモリブデン（Ｖ）ポルフィセン錯体のエタノール溶液を脱気セルに入れ、凍結−真空−溶解法により脱酸素した。このサンプルに２．５時間光照射し、その変化を電子スペクトル（ＵＶ−ｖｉｓ）およびＥＳＲスペクトルにより追跡した。その際、５００Ｗタングステンランプを光源として用い、２０ｃｍの距離から光照射を行った。以下に、ＵＶ−ｖｉｓ、ＥＳＲスペクトル測定の結果を示す。電子スペクトルおよびＥＳＲスペクトル変化により、モリブデン（Ｖ）ポルフィセン錯体がモリブデン（ＩＶ）ポルフィセン錯体に還元されたことが明らかになった。
錯体溶液に光照射することで、ＵＶ−ｖｉｓスペクトルが劇的に変化した（図４）。また、同時にＥＳＲ測定を行ったところ、Ｍｏ（Ｖ）種に由来する常磁性種のスペクトルが、光照射により還元され反磁性種のＭｏ（ＩＶ）種となり、サイレントとなった（図５）。このことから、今回合成した新規モリブデン錯体は、光照射により還元することが可能であることが確認された。つまり、ＵＶ−ｖｉｓスペクトルで観測された新しいスペクトルはＭｏ（ＩＶ）種由来のものだと言える。電解還元によりＭｏ（Ｖ）種を定電位電解してＭｏ（ＩＶ）種に還元したところ、光照射により生成する化学種と同一のＵＶ−ｖｉｓスペクトルが観測された。この光還元はポルフィリン錯体の時と同様に、軸配位がホモリティック開裂することでＭｏ（ＩＶ）種が生成していると考えられる。
【００２１】
［実施例３］モリブデン（Ｖ）ポルフィセン錯体を用いたシクロヘキセンの酸化反応
【化７】
0005196463.tif 000008
【００２２】
モリブデン（Ｖ）ポルフィセン錯体［Ｍｏ（ＯＥＰｃ）（Ｏ）Ｃｌ］１．７ｍｇ（２．５×１０-6ｍｏｌ）、シクロヘキセン０．２０ｇ（２．４６×１０-3ｍｏｌ）、および内部基準としてｎ−デカン０．１８ｇ（１．２３×１０-5ｍｏｌ）をエタノール１０ｍＬに加え、好気条件下で２時間光照射を行った。生成物は、ＧＣ−ＭＳ測定により分析および定量を行った。また、光源としては５００Ｗタングステンランプを用い２０ｃｍの距離から光照射を行った。
生成物として、生成物（１）８．２２×１０-4ｍｏｌ、生成物（２）６．９８×１０-4ｍｏｌ、生成物（３）３．０５×１０-5ｍｏｌがそれぞれ得られた。酸化反応のターンオーバー数は６．２であった。
【００２３】
［比較例１］シクロヘキセンの酸化反応
実施例３において、モリブデン（Ｖ）ポルフィセン錯体［Ｍｏ（ＯＥＰｃ）（Ｏ）Ｃｌ］１．７ｍｇ（２．５×１０-6ｍｏｌ）を添加せず、シクロヘキセンの酸化反応を実施した。
生成物として、生成物（１）１．３７×１０-4ｍｏｌ、生成物（２）０×１０-4ｍｏｌ、生成物（３）２．０５×１０-5ｍｏｌがそれぞれ得られた。
【００２４】
［比較例２］モリブデン（Ｖ）ポルフィリン錯体を用いたシクロヘキセンの酸化反応
モリブデン（Ｖ）ポルフィリン錯体［Ｍｏ（Ｏ）（ＴＴＰ）ＯＥｔ］を用いた実験を行った。［Ｍｏ（ＴＴＰ）（Ｏ）ＯＥｔ］１．９ｍｇ（２．３×１０-6ｍｏｌ）、シクロヘキセン０．２０ｇ（２．４９×１０-3ｍｏｌ）、および内部基準としてｎ−デカン０．１８ｇ（１．２４×１０-5ｍｏｌ）をエタノール１０ｍＬに加え、好気条件下で２時間光照射を行った。生成物は、ＧＣ−ＭＳ測定により分析および定量を行った。また、光源としては５００Ｗタングステンランプを用い２０ｃｍの距離から光照射を行った。
生成物として、生成物（１）４．１３×１０-4ｍｏｌ、生成物（２）１．６７×１０-4ｍｏｌ、生成物（３）１．１４×１０-5ｍｏｌが得られた。酸化反応のターンオーバー数は２．６であった。
【００２５】
［実施例４］光還元反応の機構
【化８】
0005196463.tif 000009
【００２６】
ＭｏV（ＯＥＰｃ）（Ｏ）Ｃｌ（１．０×１０-4Ｍ）をベンゼンに溶解し、これをｆｒｅｅｚｅ ａｎｄ ｐｕｍｐ ｔｈａｗにより脱気した。その後、スピントラップ剤であるＰＢＮと混合し、１時間可視光照射を行った。実験は、５００Ｗタングステンランプを光源として用い、１０ｃｍの距離から光照射した。図６に、可視光照射１時間後のＥＳＲ測定結果を示す。
図６に示されるように、錯体を溶解させたベンゼン溶液に可視光照射することで、ラジカルを捕捉したＰＢＮスピン付加体に基づくシグナルが観測された。このことから、光還元の反応機構は、上記スキームに示されるように、可視光照射による軸配位子のホモリシス開裂が起きることで進行していると考えられる。
【００２７】
［実施例５］光還元反応における溶媒効果
ＭｏV（ＯＥＰｃ）（Ｏ）Ｃｌ（１．０×１０-5Ｍ）を各溶媒（トルエン、ベンゼン、アセトン、エタノール、メタノール）に溶解し、これをｆｒｅｅｚｅ ａｎｄ ｐｕｍｐ ｔｈａｗにより脱気した。このサンプルに可視光照射し、そのときのＵＶ−ｖｉｓスペクトル変化から反応速度を算出した。実験は、５００Ｗタングステンランプを光源として用い（４５０ｎｍ以上の連続光）、１０ｃｍの距離から光照射した。図７に、速度定数ｋと極性パラメーター（ＥTN）の関係をプロットした結果を示す。
図７の結果から、非極性の溶媒ほど反応が促進される傾向にあることがわかる。これは、錯体の光還元機構が軸配位子のホモリシス開裂により起きていることに対応している。つまり、極性溶媒よりも非極性溶媒の方が、反応遷移状態の安定化が起き、開裂反応が促進されていると推測される。
【００２８】
［実施例６］モリブデンポルフィリン錯体［ＭｏV（ＯＥＰ）（Ｏ）Ｃｌ］との光還元能の比較
ＭｏV（ＯＥＰｃ）（Ｏ）Ｃｌ、およびこれと同様の軸配位子と置換基を有するポルフィリン錯体ＭｏV（ＯＥＰ）（Ｏ）Ｃｌを各々ベンゼンに溶解し、濃度を１．０×１０-5Ｍとした。この溶液をｆｒｅｅｚｅ ａｎｄ ｐｕｍｐ ｔｈａｗにより脱気し、可視光照射した。このときのＵＶ−ｖｉｓスペクトル変化から反応速度を算出した。実験は、５００Ｗタングステンランプを光源として用い（４５０ｎｍ以上の連続光）、１０ｃｍの距離から光照射した。表１に算出した速度定数の結果を、図８に各錯体のＵＶ−ｖｉｓスペクトルを示す。
【００２９】
【表１】
0005196463.tif 000010
【００３０】
可視光照射による反応速度定数の結果（表１）より、ポルフィリン錯体と比較してポルフィセン錯体では、反応速度が１０倍に向上することが分かった。これは、図８に示されるように、ポルフィセン錯体の方が可視部に強い吸収を有することから、光の吸収確率が上がった結果であると考えられる。
【図面の簡単な説明】
【００３１】
【図１】実施例１で得られたモリブデンポルフィセン錯体（Ｖ）のＥＳＲスペクトル（室温、塩化メチレン：トルエン＝１：１）である。（ａ）は全体のシグナルを示し、（ｂ）はＩ＝０の領域を示す。
【図２】実施例１で得られたモリブデンポルフィセン錯体（Ｖ）のＸ線結晶構造解析図である。（ａ）は上面からの立体構造図を示し、（ｂ）は側面からの立体構造図を示す。
【図３】実施例１で得られたモリブデンポルフィセン錯体（Ｖ）のＸ線結晶構造解析図である。
【図４】実施例２において、モリブデンポルフィセン錯体（Ｖ）［Ｍｏ（ＯＥＰｃ）（Ｏ）Ｃｌ］のＥｔＯＨ溶液に光照射した時のＵＶ−ｖｉｓスペクトル変化である。  λｍａｘ（ｎｍ）：Ｍｏ（Ｖ）（光照射前）・・・４７０．０ｎｍ，６３０．０ｎｍ；Ｍｏ（ＩＶ）（光照射後）・・・４０８．０ｎｍ，６１４．０ｎｍ
【図５】実施例２において、モリブデンポルフィセン錯体（Ｖ）［Ｍｏ（ＯＥＰｃ）（Ｏ）Ｃｌ］のＥｔＯＨ溶液に光照射した時のＥＳＲスペクトル変化である。その測定条件は以下の通りである。ＦＩＥＬＤ：３４２０±２５Ｇ、Ｒ．Ｆ．：９．４５８ＧＨｚ、Ｔｅｍｐ：ｒ．ｔ、ＭＯＤ：２．０Ｇ、ＡＭＰ：５×１０3、Ｓｗｅｅｐ  ｔｉｍｅ：８ｍｉｎ
【図６】モリブデンポルフィセン錯体（Ｖ）［ＭｏV（ＯＥＰｃ）（Ｏ）Ｃｌ］のベンゼン溶液にスピントラップ剤ＰＢＮを添加し、可視光照射１時間後のＥＳＲ測定の結果を示す図である。
【図７】モリブデンポルフィセン錯体（Ｖ）［ＭｏV（ＯＥＰｃ）（Ｏ）Ｃｌ］の溶液に可視光を照射したときのＵＶ−ｖｉｓスペクトル変化から算出した速度定数ｋと極性パラメーター（ＥTN）の関係を示す図である。
【図８】実施例６におけるモリブデンポルフィセン錯体（Ｖ）（ＭｏV（ＯＥＰｃ）（Ｏ）Ｃｌ）とモリブデンポルフィリン錯体（Ｖ）［ＭｏV（ＯＥＰ）（Ｏ）Ｃｌ］のＵＶ−ｖｉｓスペクトルを示す図である。
【図１】
0005196463.tif 000013
【図２】
0005196463.tif 000014
【図３】
0005196463.tif 000015
【図４】
0005196463.tif 000016
【図５】
0005196463.tif 000017
【図６】
0005196463.tif 000018
【図７】
0005196463.tif 000019
【図８】
0005196463.tif 000020